(57)【要約】  ガラス基材と透明なアクリル系樹脂との接着面間を、高温高湿環境下においても長期にわたって安定して強い接着力で接着させることができるガラス基材積層体の製造方法、光学素子の製造方法、光学素子及び集光型太陽光発電装置を提供する。  ガラス基板(５)と、一方の面にフレネルレンズパターン(６ａ)を有し他方の面がガラス基板(５)上に接着された有機性樹脂からなるシート状成形体(６)を備えた光学素子の製造方法であって、このシート状成形体(６)は熱可塑性樹脂成形体であり、シート状成形体(６)のガラス基板(５)側の接着面(６ｂ)に活性エネルギーを照射して、この接着面(６ｂ)を表面処理し、シランカップリング剤を架橋剤として、ガラス基板(５)のシート状成形体(６)側の接着面(５ａ)にシート状成形体(６)の接着面(６ｂ)を接着させる。
2015102093.tif 000002
【特許請求の範囲】
【請求項１】
ガラス基材上に樹脂成形体を積層したガラス基材積層体の製造方法であって、
前記樹脂成形体は、アクリル系ブロック共重合体（Ａ）又はアクリル系ブロック共重合体（Ａ）と、主としてメタクリル酸エステル単位から構成されるアクリル樹脂（Ｂ）とを含む熱可塑性重合体組成物を用いて形成され、前記熱可塑性重合体組成物は、前記アクリル系ブロック共重合体（Ａ）が、アクリル酸エステル単位を主体とする重合体ブロック（ａ１）の両末端にそれぞれメタクリル酸エステル単位を主体とする重合体ブロック（ａ２）が結合した構造を分子内に少なくとも１つ有するアクリル系ブロック共重合体であり、重量平均分子量が１０，０００〜１００，０００である熱可塑性樹脂成形体であり、
前記熱可塑性樹脂成形体のガラス基材側の第１界面に活性エネルギーを照射して、前記第１界面を表面処理し、
シランカップリング剤を架橋剤として、前記ガラス基材の熱可塑性樹脂成形体側の第２界面に前記熱可塑性樹脂成形体の前記第１界面を接着させることを特徴とするガラス基材積層体の製造方法。
【請求項２】
前記シランカップリング剤によって、接着前に前記ガラス基材の前記第２界面がシランカップリング処理され、
前記ガラス基材の前記第２界面と前記熱可塑性樹脂成形体の前記第１界面を、熱圧着することで接着させることを特徴とする請求項１に記載のガラス基材積層体の製造方法。
【請求項３】
前記シランカップリング剤によって、接着前に前記ガラス基材の前記第２界面がシランカップリング処理され、
前記ガラス基材の前記第２界面と前記熱可塑性樹脂成形体の前記第１界面を、液体により空隙を埋め、かつ液体を排出しつつラミネートすることで接着させることを特徴とする請求項１に記載のガラス基材積層体の製造方法。
【請求項４】
前記ガラス基材の前記第２界面と前記熱可塑性樹脂成形体の前記第１界面を、前記シランカップリング剤を含有した液体により空隙を埋め、かつ液体を排出しつつラミネートすることで接着させることを特徴とする請求項１に記載のガラス基材積層体の製造方法。
【請求項５】
前記熱可塑性樹脂成形体の前記第１界面に、前記シランカップリング剤が内包されており、
前記ガラス基材の前記第２界面と前記熱可塑性樹脂成形体の前記第１界面を、液体により空隙を埋め、かつ液体を排出しつつラミネートすることで接着させることを特徴とする請求項１に記載のガラス基材積層体の製造方法。
【請求項６】
ガラス基材と、一方の面に光学機能パターンを有し他方の面が前記ガラス基材上に接着された有機性樹脂からなるシート状成形体を備えた光学素子の製造方法であって、
前記シート状成形体は、アクリル系ブロック共重合体（Ａ）又はアクリル系ブロック共重合体（Ａ）と、主としてメタクリル酸エステル単位から構成されるアクリル樹脂（Ｂ）とを含む熱可塑性重合体組成物を用いて形成され、前記熱可塑性重合体組成物は、前記アクリル系ブロック共重合体（Ａ）が、アクリル酸エステル単位を主体とする重合体ブロック（ａ１）の両末端にそれぞれメタクリル酸エステル単位を主体とする重合体ブロック（ａ２）が結合した構造を分子内に少なくとも１つ有するアクリル系ブロック共重合体であり、重量平均分子量が１０，０００〜１００，０００である熱可塑性樹脂成形体であり、
前記熱可塑性樹脂成形体のガラス基材側の第１界面に活性エネルギーを照射して、前記第１界面を表面処理し、
シランカップリング剤を架橋剤として、前記ガラス基材の熱可塑性樹脂成形体側の第２界面に前記熱可塑性樹脂成形体の前記第１界面を接着させることを特徴とする光学素子の製造方法。
【請求項７】
前記シランカップリング剤によって、接着前に前記ガラス基材の前記第２界面がシランカップリング処理され、
前記ガラス基材の前記第２界面と前記熱可塑性樹脂成形体の前記第１界面を、熱圧着することで接着させることを特徴とする請求項６に記載の光学素子の製造方法。
【請求項８】
前記シランカップリング剤によって、接着前に前記ガラス基材の前記第２界面がシランカップリング処理され、
前記ガラス基材の前記第２界面と前記熱可塑性樹脂成形体の前記第１界面を、液体により空隙を埋め、かつ液体を排出しつつラミネートすることで接着させることを特徴とする請求項６に記載の光学素子の製造方法。
【請求項９】
前記ガラス基材の前記第２界面と前記熱可塑性樹脂成形体の前記第１界面を、前記シランカップリング剤を含有した液体により空隙を埋め、かつ液体を排出しつつラミネートすることで接着させることを特徴とする請求項６に記載の光学素子の製造方法。
【請求項１０】
前記熱可塑性樹脂成形体の前記第１界面に、前記シランカップリング剤が内包されており、
前記ガラス基材の前記第２界面と前記熱可塑性樹脂成形体の前記第１界面を、液体により空隙を埋め、かつ液体を排出しつつラミネートすることで接着させることを特徴とする請求項６に記載の光学素子の製造方法。
【請求項１１】
ガラス基材と、一方の面に光学機能パターンを有し他方の面が前記ガラス基材上に接着された有機性樹脂からなるシート状成形体を備えた光学素子であって、
前記シート状成形体は、アクリル系ブロック共重合体（Ａ）又はアクリル系ブロック共重合体（Ａ）と、主としてメタクリル酸エステル単位から構成されるアクリル樹脂（Ｂ）とを含む熱可塑性重合体組成物を用いて形成され、前記熱可塑性重合体組成物は、前記アクリル系ブロック共重合体（Ａ）が、アクリル酸エステル単位を主体とする重合体ブロック（ａ１）の両末端にそれぞれメタクリル酸エステル単位を主体とする重合体ブロック（ａ２）が結合した構造を分子内に少なくとも１つ有するアクリル系ブロック共重合体であり、重量平均分子量が１０，０００〜１００，０００である熱可塑性樹脂成形体であり、
前記熱可塑性樹脂成形体のガラス基材側の第１界面は、活性エネルギーの照射で表面処理されており、
シランカップリング剤を架橋剤として、前記ガラス基材の熱可塑性樹脂成形体側の第２界面に前記熱可塑性樹脂成形体の前記第１界面が接着されていることを特徴とする光学素子。
【請求項１２】
前記熱可塑性樹脂成形体は、組成の異なる２種類の樹脂層からなり、前記ガラス基材に近接した側の樹脂層の弾性率が他方の樹脂層よりも低いことを特徴とする請求項１１に記載の光学素子。
【請求項１３】
前記ガラス基材の中に紫外線吸収剤を含んでいることを特徴とする請求項１１又は１２に記載の光学素子。
【請求項１４】
前記熱可塑性樹脂成形体の中に紫外線吸収剤を含んでいることを特徴とする請求項１１又は１２に記載の光学素子。
【請求項１５】
前記シート状成形体に形成された前記光学機能パターンは、フレネルレンズパターンであることを特徴とする請求項１１乃至１４のいずれか一項に記載の光学素子。
【請求項１６】
太陽光を集光する光学素子と、前記光学素子により集光された太陽光を受光して光電変換する太陽電池素子を備えた集光型太陽光発電装置において、
前記光学素子は、請求項１５に記載の光学素子であることを特徴とする集光型太陽光発電装置。
【発明の詳細な説明】
【技術分野】
【０００１】
本発明は、ガラス基材積層体の製造方法、光学素子の製造方法、光学素子及び集光型太陽光発電装置に関する。
【背景技術】
【０００２】
近年、自然エネルギーの利用が注目されており、そのひとつに太陽光のエネルギーを太陽電池によって電力に変換する太陽光発電がある。このような太陽光発電として、発電効率（光電変換効率）を高めて大電力を得るために、同一平面上に複数配置された太陽電池素子の前方側に、太陽光を各太陽電池素子に集光させるための光学素子（集光レンズ）を配設した構成の集光型太陽光発電装置が知られている（例えば、特許文献１参照）。【０００３】
集光型太陽光発電装置は、光学素子（集光レンズ）で太陽光を集光して太陽電池素子に受光させる構成により、高価な太陽電池素子のサイズを小さくできるので、発電装置全体の低コスト化を図ることができる。このため、集光型太陽光発電装置は、日照時間が長く、集光面を大面積化しても設置可能な広大な地域などで、電力供給用途として普及しつつある。
【先行技術文献】
【特許文献】
【０００４】
【特許文献１】特開２００６−３４３４３５号公報
【発明の概要】
【発明が解決しようとする課題】
【０００５】
前記特許文献１の集光型太陽光発電装置では、アクリル樹脂（ＰＭＭＡ樹脂）からなるシート状の光学素子（集光レンズ）の太陽光入射面側の表面には、耐環境性などを考慮して透明なガラス基板が接着されている。【０００６】
ところで、透明性と耐光性と兼ね備えたアクリル系樹脂からなる光学部材（例えば、シート状の光学素子）とガラス基材との接着には、従来よりシリコーン樹脂等の接着剤などが用いられているが、特に屋外等での高温高湿環境下では長期的な接着力に問題があった。【０００７】
また、透明なアクリル系樹脂の表面を活性化処理することで、接着剤なしでもガラス基材との接着力を初期の間は維持することができるが、特に高温高湿環境下では時間の経過とともに接着力が著しく低下し、剥離するおそれがある。【０００８】
このように、ガラス基材とアクリル樹脂からなるシート状の光学素子との接着面間の接着力が低下し、接着面間に剥離が生じると、太陽電池素子上に光を効率よく集光できなくなり、発電効率が低下する。【０００９】
そこで、本発明は、ガラス基材と透明なアクリル系樹脂との接着面間を、高温高湿環境下においても長期にわたって安定して強い接着力で接着させることができるガラス基材積層体の製造方法、光学素子の製造方法、光学素子及び集光型太陽光発電装置を提供することを目的とする。
【課題を解決するための手段】
【００１０】
前記目的を達成するために本発明に係るガラス基材積層体の製造方法は、ガラス基材上に樹脂成形体を積層したガラス基材積層体の製造方法であって、前記樹脂成形体は、アクリル系ブロック共重合体（Ａ）又はアクリル系ブロック共重合体（Ａ）と、主としてメタクリル酸エステル単位から構成されるアクリル樹脂（Ｂ）とを含む熱可塑性重合体組成物を用いて形成され、前記熱可塑性重合体組成物は、前記アクリル系ブロック共重合体（Ａ）が、アクリル酸エステル単位を主体とする重合体ブロック（ａ１）の両末端にそれぞれメタクリル酸エステル単位を主体とする重合体ブロック（ａ２）が結合した構造を分子内に少なくとも１つ有するアクリル系ブロック共重合体であり、重量平均分子量が１０，０００〜１００，０００である熱可塑性樹脂成形体であり、前記熱可塑性樹脂成形体のガラス基材側の第１界面に活性エネルギーを照射して、前記第１界面を表面処理し、シランカップリング剤を架橋剤として、前記ガラス基材の熱可塑性樹脂成形体側の第２界面に前記熱可塑性樹脂成形体の前記第１界面を接着させることを特徴としている。【００１１】
本発明に係る光学素子の製造方法は、ガラス基材と、一方の面に光学機能パターンを有し他方の面が前記ガラス基材上に接着された有機性樹脂からなるシート状成形体を備えた光学素子の製造方法であって、前記シート状成形体は、アクリル系ブロック共重合体（Ａ）又はアクリル系ブロック共重合体（Ａ）と、主としてメタクリル酸エステル単位から構成されるアクリル樹脂（Ｂ）とを含む熱可塑性重合体組成物を用いて形成され、前記熱可塑性重合体組成物は、前記アクリル系ブロック共重合体（Ａ）が、アクリル酸エステル単位を主体とする重合体ブロック（ａ１）の両末端にそれぞれメタクリル酸エステル単位を主体とする重合体ブロック（ａ２）が結合した構造を分子内に少なくとも１つ有するアクリル系ブロック共重合体であり、重量平均分子量が１０，０００〜１００，０００である熱可塑性樹脂成形体であり、前記熱可塑性樹脂成形体のガラス基材側の第１界面に活性エネルギーを照射して、前記第１界面を表面処理し、シランカップリング剤を架橋剤として、前記ガラス基材の熱可塑性樹脂成形体側の第２界面に前記熱可塑性樹脂成形体の前記第１界面を接着させることを特徴としている。【００１２】
本発明に係る光学素子は、ガラス基材と、一方の面に光学機能パターンを有し他方の面が前記ガラス基材上に接着された有機性樹脂からなるシート状成形体を備えた光学素子であって、前記シート状成形体は、アクリル系ブロック共重合体（Ａ）又はアクリル系ブロック共重合体（Ａ）と、主としてメタクリル酸エステル単位から構成されるアクリル樹脂（Ｂ）とを含む熱可塑性重合体組成物を用いて形成され、前記熱可塑性重合体組成物は、前記アクリル系ブロック共重合体（Ａ）が、アクリル酸エステル単位を主体とする重合体ブロック（ａ１）の両末端にそれぞれメタクリル酸エステル単位を主体とする重合体ブロック（ａ２）が結合した構造を分子内に少なくとも１つ有するアクリル系ブロック共重合体であり、重量平均分子量が１０，０００〜１００，０００である熱可塑性樹脂成形体であり、前記熱可塑性樹脂成形体のガラス基材側の第１界面は、活性エネルギーの照射で表面処理されており、シランカップリング剤を架橋剤として、前記ガラス基材の熱可塑性樹脂成形体側の第２界面に前記熱可塑性樹脂成形体の前記第１界面が接着されていることを特徴としている。【００１３】
本発明に係る集光型太陽光発電装置は、太陽光を集光する光学素子と、前記光学素子により集光された太陽光を受光して光電変換する太陽電池素子を備えた集光型太陽光発電装置において、前記光学素子は、請求項１５に記載の光学素子であることを特徴としている。
【発明の効果】
【００１４】
本発明によれば、ガラス基材と樹脂成形体（シート状成形体）の接着面間を強固に接着させることが可能となり、高温高湿環境下においても、ガラス基材と樹脂成形体（シート状成形体）の接着面間が剥離することなく、長期にわたって安定して強い接着力で接着されたガラス基材積層体（光学素子）を提供することができる。【００１５】
また、本発明の集光型太陽光発電装置は、高温高湿環境下においても、ガラス基材とシート状成形体の接着面間が剥離することなく、長期にわたって安定して強い接着力で接着された光学素子によって、長期にわたって安定して高い発電効率を維持することができる。
【図面の簡単な説明】
【００１６】
【図１】本発明の実施形態に係る光学素子を備えた集光型太陽光発電装置の概略構成を示した図。
【図２】本発明の実施形態に係る集光型太陽光発電装置の太陽光入射側から見た概要を示した平面図。
【図３Ａ】ガラス基板とシート状成形体の各接着面を示した図。
【図３Ｂ】ガラス基板とシート状成形体の各接着面が接着された状態を示した図。
【発明を実施するための形態】
【００１７】
以下、本発明を図示の実施形態に基づいて説明する。図１は、本発明の実施形態に係る光学素子を備えた集光型太陽光発電装置の概略構成を模式的に示した概略断面図である。
【００１８】
〈集光型太陽光発電装置の全体構成〉
図１に示すように、本実施形態に係る集光型太陽光発電装置１は、受光した太陽光を光電変換する太陽電池素子（太陽電池セル）２と、該太陽電池素子２が実装された太陽電池基板３と、太陽電池素子２の前方側（太陽光入射側）に対向するようにして配置され、太陽光を集光する光学素子４とを主要構成部材として備えている。なお、図１において、Ｌ１は光学素子４に入射する太陽光、Ｌ２は光学素子４で集光された太陽光を示している。
【００１９】
光学素子４は、太陽光入射側に設けた透明なガラス基板５と、該ガラス基板５の出射側（太陽電池素子２と対向する側）の面に接着された透光性を有する熱可塑性重合体組成物からなるシート状成形体６とで構成されている。
【００２０】
シート状成形体６のガラス基板５と反対側（太陽電池素子２と対向する側）の面には、入射された太陽光を太陽電池素子２の受光領域に集光させるフレネルレンズパターン６ａが同心円状に形成されている。このように、このフレネルレンズパターン６ａが形成されたシート状成形体６は、集光レンズとして機能する。
【００２１】
この集光型太陽光発電装置１は、図２に示すように、太陽電池基板３（図１参照）上に一定間隔で複数の太陽電池素子２が実装され、また各太陽電池素子２の受光領域とそれぞれ対向するようにして複数の光学素子４が同一平面上に一体的に設けられている。
【００２２】
各太陽電池素子２と各光学素子４は、精度よく位置決めされて配置されており、また太陽電池基板３と光学素子４との間の側面周囲等は、太陽電池基板３と光学素子４との間の空間内部に湿気（水分）や塵等が侵入しないように封止されている。なお、対向配置される太陽電池素子２と光学素子４の数や大きさは、集光型太陽光発電装置１のサイズや設置場所等によって任意に設定される。
【００２３】
〈シート状成形体６の詳細〉
本実施形態におけるシート状成形体６は、透明性、耐候性、柔軟性等に優れている、以下のようなアクリル系ブロック共重合体（Ａ）とアクリル樹脂（Ｂ）とを含む熱可塑性重合体組成物を用いて形成されている。
【００２４】
上記の熱可塑性重合体組成物は、前記アクリル系ブロック共重合体（Ａ）が、アクリル酸エステル単位を主体とする重合体ブロック（ａ１）の両末端にそれぞれメタクリル酸エステル単位を主体とする重合体ブロック（ａ２）が結合した構造を分子内に少なくとも１つ有するアクリル系ブロック共重合体であり、重量平均分子量が１０，０００〜１００，０００であって；
前記アクリル系ブロック共重合体（Ａ）が、重合体ブロック（ａ２）の含有量が４０質量％以上８０質量％以下であるアクリル系ブロック共重合体（Ａ１）と重合体ブロック（ａ２）の含有量が１０質量％以上４０質量％未満であるアクリル系ブロック共重合体（Ａ２）を含み；
前記アクリル樹脂（Ｂ）が、主としてメタクリル酸エステル単位から構成され；
アクリル系ブロック共重合体（Ａ）とアクリル樹脂（Ｂ）との質量比〔（Ａ）／（Ｂ）〕が９７／３〜１０／９０である。
【００２５】
なお、前記アクリル系ブロック共重合体（Ａ）は、アクリル酸エステル単位を主体とする重合体ブロック（ａ１）の両端末にそれぞれメタクリル酸エステル単位を主体とする重合体ブロック（ａ２）が結合した構造、即ち、（ａ２）−（ａ１）−（ａ２）の構造（この構造中「−」は、化学結合を示す）を分子内に少なくとも１つ有するアクリル系ブロック共重合体である。
【００２６】
また、前記アクリル樹脂（Ｂ）は、主として、メタクリル酸エステル単位から構成されるアクリル樹脂である。上記の熱可塑性重合体組成物からなるシート状成形体の透明性、成形加工性等を向上させる観点から、メタクリル酸エステルの単独重合体又はメタクリル酸エステル単位を主体とする共重合体であることが好ましい。
【００２７】
本実施形態における上記の熱可塑性重合体組成物の詳細については、国際公開第２０１０／０５５７９８号に記載されている。そして、この熱可塑性重合体組成物からなるシート状成形体（表面にフレネルレンズパターンが形成される前の成形体）は、例えば、周知のＴダイ法やインフレーション法などによって製造することができる。
【００２８】
また、この熱可塑性重合体組成物からなるシート状成形体６の表面にフレネルレンズパターン６ａを形成する方法として、例えば、周知のプレス成形法、射出成形法、紫外線硬化性樹脂を用いた２Ｐ（Photo Polymerization）成形法などが挙げられる。
【００２９】
次に、本実施形態に係るガラス基材積層体としての光学素子４の製造方法における、ガラス基板５とシート状成形体６との接着方法について説明する。
【００３０】
図３Ａに示すように、ガラス基板５とシート状成形体６とを接着させる前に、シート状成形体６のガラス基板５との接着面（第１界面）６ｂにプラズマ（活性エネルギー）を照射して、表面処理（プラズマ処理）する。
【００３１】
また、ガラス基板５とシート状成形体６とを接着させる前に、ガラス基板５のシート状成形体６との接着面（第２界面）５ａにシランカップリング剤を塗布する処理を行う。
【００３２】
そして、図３Ｂに示すように、このような処理が行われたガラス基板５とシート状成形体６の接着面５ａ，６ｂ同士を、例えば、周知の真空圧着（熱圧着）法や真空ラミネート法によって接着する。
【００３３】
このように、アクリル酸エステルを含む樹脂成形体（シート状成形体６）の接着面にプラズマ（活性化エネルギー）を照射することで、この接着面表面のアクリル酸エステルのエステル基を切断することにより、ＣＯＯＨ基やＯＨ基が増加した状態において、ガラス基板５とシート状成形体６の接着面５ａ，６ｂ間に、特にアミノ基やエポキシ基末端を有するシランカップリング剤を介することで、シランカップリング剤の有機官能基であるアミノ基とエポキシ基が化学結合であるアミド結合やエステル結合の形成、または水素結合や塩の形成によって強固に結合する。
【００３４】
シランカップリング剤の種類は限定されるものではないが、ＣＯＯＨ基やＯＨ基とよい親和性を示す材料が好ましい。シランカップリング剤の一例として信越化学工業株式会社の２-（３，４−エポキシシクロヘキシル）エチルトリメトキシシラン（ＫＢＭ−３０３）,３−グリシドキシプロピルメチルジメトキシラン（ＫＢＭ-４０２）、３−グリシドキシプロピルトリメトキシシラン（ＫＢＥ-４０２）、３−グリシドキシプロピルトリエトキシシラン(ＫＢＥ-４０３)、Ｎ−２（アミノエチル）−３−アミノプロピルメチルジメトキシシラン（ＫＢＭ-６０２）、Ｎ−２（アミノエチル）−３−アミノプロピルトリメトキシシラン（ＫＢＭ-６０３）、３-アミノプロピルトリメトキシシラン（ＫＢＭ-９０３）、３-トリエトキシシリル-Ｎ-（１，３−ジメチル−ブチリデン）プロピルアミン（ＫＢＥ-９１０３）、Ｎ-フェニル-３-アミノプロピルトリメトキシシラン（ＫＢＭ-５７３）等が挙げられる。
【００３５】
これにより、ガラス基板５とシート状成形体６の接着面５ａ，６ｂ間が強固に接着されるので、高温高湿環境下においても、ガラス基板５とシート状成形体６の接着面５ａ，６ｂ間が剥離することなく、長期にわたって安定して強い接着力で接着された光学素子４を得ることができる。
【００３６】
よって、高温高湿環境等の厳しい自然環境下においても長期にわたって、この光学素子４で集光された光を、太陽電池素子２の受光領域に良好に受光させることができるので、長期にわたって安定して良好な発電効率を維持することができる。
【００３７】
なお、ガラス基板５側の接着面にシランカップリング剤を塗布する代わりに、プラズマ処理されたシート状成形体６側の接着面にシランカップリング剤を塗布するようにしてもよい。
【００３８】
また、ゴムロールを用いたラミネートによってガラス基板５とシート状成形体６の接着面同士を接着させる際に、溶剤や水などの液体を接着面同士の間に介して気泡を含まないように埋め、かつ残留する液体を押し出して排出しながら接着させるようにしてもよい。気泡を含まないように液体を介するために、該工程は減圧下で行うのが好ましい。用いる液体としては、排出後に残渣を残さないために純度の高いものを用いるのが好ましく、水の場合は、イオン交換水、蒸留水等のいわゆる純水を用いるのが好ましい。
【００３９】
また、上記した光学素子４の、シート状成形体６又は／及びガラス基板５の中に紫外線吸収剤を含むように構成してもよい。これらの構成によって、光学素子４に入射する太陽光の紫外線が吸収されるので、紫外線によるシート状成形体６の着色や物性の変化を抑制し、長期にわたって高い発電効率を維持することができる。
【００４０】
なお、本実施形態では、ガラス基材積層体が、ガラス基板５上に樹脂成形体として表面にフレネルレンズパターン６ａを有するシート状成形体６（集光レンズ）が接着された光学素子であったが、上記したフレネルレンズパターン６ａを有するシート状成形体６以外の樹脂成形体においても同様に本発明を適用することができる。
【実施例１】
【００４１】
次に、前記した本実施形態に係る光学素子４の、ガラス基板５とシート状成形体６の接着面間の接着力を評価するために、以下に示す本発明の実施例１〜１３と比較用の比較例１〜５の構成で接着力評価を行った。【００４２】
〈実施例１〉
実施例１では、メタアクリル酸メチル（ＭＭＡ）とアクリル酸ブチル（ＢＡ）のブロック共重合体とメタアクリル樹脂の混合物からなる厚み４００μｍのシート状の樹脂成形体（前記したフレネルレンズパターンが形成される前のシート状成形体に相当）に、密着性を高めるために下記の条件でプラズマ処理を行った。【００４３】
樹脂成形体に対面するガラス基板表面には、信越化学工業株式会社製のシランカップリング剤（商品名：KBM-903）を厚み約４０ｎｍで塗布した。そして、１８０℃の温度で厚み２ｍｍの透明なガラス基板に樹脂成形体を真空圧着（熱圧着）して貼り合わせた構成のガラス基板積層体（ガラス基材積層体）を作製した。【００４４】
樹脂成形体へのプラズマ処理は、次のように行った。【００４５】
春日電機株式会社製の大気圧プラズマ装置（APG-500型）を用いて、供給エアー流量１９０ＮＬ／ｍｉｎ、定格出力電力を４５０〜５００Ｗ、照射距離を１０ｍｍの条件で照射した。大気プラズマが照射される面積は約３ｃｍ２であり、同一場所に約1秒間プラズマが照射される条件でヘッドを動かし、樹脂成形体全体にプラズマを照射した。作製したガラス基板積層体の剥離接着強さ（接着力）は、JISK685-2で規定されている１８０度剥離接着強さを測定する手法で測定した結果、樹脂成形体はガラス基板から剥離せずに材料破壊し、強固に接着していた。【００４６】
そして、同じ条件で作製したガラス基板積層体を、高温高湿（温度６５℃、湿度８５％）の環境下に２０００時間放置後、同様の接着力測定を実施した結果、樹脂成形体はガラス基板から剥離せずに材料破壊し、強固に接着していた。【００４７】
表１は、上記した実施例１において、シランカップリング剤（商品名：KBM-903）をガラス基板表面に塗布するときの濃度（塗工濃度）と、真空圧着後の乾燥温度を変化させたときにおける、初期の接着状態と、高温高湿（温度６５℃、湿度８５％）の環境下に２０００時間放置後の接着状態の評価結果である。【００４８】
【表１】
2015102093.tif 000003
【００４９】
この評価結果から明らかなように、シランカップリング剤の塗工濃度と真空圧着後の乾燥温度を変化させた場合でも、高温高湿（温度６５℃、湿度８５％）の環境下に２０００時間放置後の接着力は、初期の接着力からあまり変化することなく、高い接着力であり、接着面が剥離することはなく材料破壊した。【００５０】
〈実施例２〉
実施例２では、実施例１で用いたシランカップリング剤を別のシランカップリング剤（信越化学工業株式会社製；商品名：KBE-903）に変更した以外は、実施例１と同様の条件でガラス基材積層体を作製した。【００５１】
作製したガラス基板積層体の剥離接着強さは、JISK685-2で規定されている１８０度剥離接着強さを測定する手法で測定した。樹脂成形体はガラス基板から剥離せずに材料破壊し、強固に接着していた。【００５２】
そして、同じ条件で作製したガラス基板積層体を、高温高湿（温度６５℃、湿度８５％）の環境下に２０００時間放置後、同様の接着力測定を実施した結果、樹脂成形体はガラス基板から剥離せずに材料破壊し、強固に接着していた。【００５３】
〈実施例３〉
実施例３では、実施例1のシランカップリング剤をガラス基板面ではなく樹脂成形体のガラス基板と接する表面に、水を溶媒として分散した溶液を調整後に厚さ４０ｎｍとなるように塗布し、温度４０度、湿度９５％の条件下で加水分解した以外は、実施例１と同様の条件でガラス基板積層体を作製した。【００５４】
作製したガラス基板積層体の剥離接着強さを、JISK685-2で規定されている１８０度剥離接着強さを測定する手法で測定した。樹脂成形体はガラス基板から剥離せずに材料破壊し、強固に接着していた。【００５５】
そして、同じ条件で作製したガラス基板積層体を、高温高湿（温度６５℃、湿度８５％）の環境下に２０００時間放置後、同様の接着力測定を実施した結果、樹脂成形体はガラス基板から剥離せずに材料破壊し、強固に接着していた。【００５６】
〈実施例４〉
実施例４では、実施例３で用いたシランカップリング剤を別のシランカップリング剤（信越化学工業株式会社製；商品名：KBE-903）に変更した以外は、実施例３と同様の条件でガラス基板積層体を作製した。【００５７】
作製したガラス基板積層体の剥離接着強さは、JISK685-2で規定されている１８０度剥離接着強さを測定する手法で測定した。樹脂成形体はガラス基板から剥離せずに材料破壊し、強固に接着していた。【００５８】
そして、同じ条件で作製したガラス基板積層体を、高温高湿（温度６５℃、湿度８５％）の環境下に２０００時間放置後、同様の接着力測定を実施した結果、樹脂成形体はガラス基板から剥離せずに材料破壊し、強固に接着していた。【００５９】
〈実施例５〉
実施例５では、実施例１のように処理されたガラス基板と樹脂成形体を用い、このガラス基板と樹脂成形体の間にイオン交換水を介してゴムロールによるラミネートにより貼り合わせた構成のガラス基板積層体を作製した。【００６０】
作製したガラス基板積層体の剥離接着強さは、JISK685-2で規定されている１８０度剥離接着強さを測定する手法で測定した。樹脂成形体はガラス基板から剥離せずに材料破壊し、強固に接着していた。【００６１】
そして、同じ条件で作製したガラス基板積層体を、高温高湿（温度６５℃、湿度８５％）の環境下に２０００時間放置後、同様の接着力測定を実施した結果、樹脂成形体はガラス基板から剥離せずに材料破壊し、強固に接着していた。【００６２】
〈実施例６〉
実施例６では、実施例１のように処理されたガラス基板と樹脂成形体を用い、このガラス基板と樹脂成形体の間にイソプロピルアルコールを介してゴムロールを用いたラミネートにより貼り合わせた構成のガラス基板積層体を作製した。【００６３】
作製したガラス基板積層体の剥離接着強さは、JISK685-2で規定されている１８０度剥離接着強さを測定する手法で測定した。樹脂成形体はガラス基板から剥離せずに材料破壊し、強固に接着していた。【００６４】
そして、同じ条件で作製したガラス基板積層体を、高温高湿（温度６５℃、湿度８５％）の環境下に２０００時間放置後、同様の接着力測定を実施した結果、樹脂成形体はガラス基板から剥離せずに材料破壊し、強固に接着していた。【００６５】
〈実施例７〉
実施例７では、実施例１のように処理されたガラス基板と樹脂成形体を用い、このガラス基板と樹脂成形体の間にトルエンを介してゴムロールを用いたラミネートにより貼り合わせた構成のガラス基板積層体を作製した。【００６６】
作製したガラス基板積層体の剥離接着強さは、JISK685-2で規定されている１８０度剥離接着強さを測定する手法で測定した。樹脂成形体はガラス基板から剥離せずに材料破壊し、強固に接着していた。【００６７】
そして、同じ条件で作製したガラス基板積層体を、高温高湿（温度６５℃、湿度８５％）の環境下に２０００時間放置後、同様の接着力測定を実施した結果、樹脂成形体はガラス基板から剥離せずに材料破壊し、強固に接着していた。【００６８】
〈実施例８〉
実施例８では、実施例２のように処理されたガラス基板と樹脂成形体を用い、このガラス基板と樹脂成形体の間にイオン交換水を介してゴムロールを用いたラミネートにより貼り合わせた構成のガラス基板積層体を作製した。【００６９】
作製したガラス基板積層体の剥離接着強さは、JISK685-2で規定されている１８０度剥離接着強さを測定する手法で測定した。樹脂成形体はガラス基板から剥離せずに材料破壊し、強固に接着していた。【００７０】
そして、同じ条件で作製したガラス基板積層体を、高温高湿（温度６５℃、湿度８５％）の環境下に２０００時間放置後、同様の接着力測定を実施した結果、樹脂成形体はガラス基板から剥離せずに材料破壊し、強固に接着していた。【００７１】
〈実施例９〉
実施例９では、実施例２のように処理されたガラス基板と樹脂成形体を用い、このガラス基板と樹脂成形体の間にイソプロピルアルコールを介してゴムロールを用いたラミネートにより貼り合わせた構成のガラス基板積層体を作製した。【００７２】
作製したガラス基板積層体の剥離接着強さは、JISK685-2で規定されている１８０度剥離接着強さを測定する手法で測定した。樹脂成形体はガラス基板から剥離せずに材料破壊し、強固に接着していた。【００７３】
そして、同じ条件で作製したガラス基板積層体を、高温高湿（温度６５℃、湿度８５％）の環境下に２０００時間放置後、同様の接着力測定を実施した結果、樹脂成形体はガラス基板から剥離せずに材料破壊し、強固に接着していた。【００７４】
〈実施例１０〉
実施例１０では、実施例２のように処理されたガラス基板と樹脂成形体を用い、このガラス基板と樹脂成形体の間にトルエンを介してゴムロールを用いたラミネートにより貼り合わせた構成のガラス基板積層体を作製した。【００７５】
作製したガラス基板積層体の剥離接着強さは、JISK685-2で規定されている１８０度剥離接着強さを測定する手法で測定した。樹脂成形体はガラス基板から剥離せずに材料破壊し、強固に接着していた。【００７６】
そして、同じ条件で作製したガラス基板積層体を、高温高湿（温度６５℃、湿度８５％）の環境下に２０００時間放置後、同様の接着力測定を実施した結果、樹脂成形体はガラス基板から剥離せずに材料破壊し、強固に接着していた。【００７７】
〈実施例１１〉
実施例１１では、積水化学工業株式会社製の常圧プラズマ表面処理装置を用い、照射ヘッドと樹脂成形体の距離を３ｍｍ、照射速度を３ｍ／分で貼り合わせ面を処理された樹脂成形体と、表面にシランカップリング剤を塗布していないガラスを用い、この樹脂成形体とガラス基板の間に、信越化学工業株式会社製のシランカップリング剤（商品名：ＫＢＥ−９０３）を1重量部、超純水を1重量部、エタノールを９８重量部を混合した溶液を介してゴムロールによるラミネートにより貼り合せた構成のガラス基板積層体を作製した。【００７８】
作製したガラス基板積層体の剥離接着強さは、JISK685-2で規定されている１８０度剥離接着強さを測定する手法で測定した。樹脂成形体はガラス基板から剥離せずに材料破壊し、強固に接着していた。【００７９】
そして、同じ条件にて作製したガラス基板積層体を、高温高湿（温度６５℃、湿度８５％）の環境下に２０００時間放置後、同様の接着力測定を実施した結果、樹脂成形体はガラス基板から剥離せずに材料破壊し、強固に接着していた。【００８０】
〈実施例１２〉
実施例１２では、積水化学工業株式会社製の常圧プラズマ表面処理装置を用い、照射ヘッドと樹脂成形体の距離を３ｍｍ、照射速度を３ｍ／分で貼り合わせ面を処理された樹脂成形体と、表面にシランカップリング剤を塗布していないガラスを用い、この樹脂成形体とガラス基板の間に、信越化学工業株式会社製のシランカップリング剤（商品名：ＫＢＥ−９０３）を1重量部、超純水を３重量部、エタノールを９６重量部を混合した溶液を介してゴムロールによるラミネートにより貼り合せた構成のガラス基板積層体を作製した。【００８１】
作製したガラス基板積層体の剥離接着強さは、JISK685-2で規定されている１８０度剥離接着強さを測定する手法で測定した。樹脂成形体はガラス基板から剥離せずに材料破壊し、強固に接着していた。【００８２】
そして、同じ条件にて作製したガラス基板積層体を、高温高湿（温度６５℃、湿度８５％）の環境下に２０００時間放置後、同様の接着力測定を実施した結果、樹脂成形体はガラス基板から剥離せずに材料破壊し、強固に接着していた。【００８３】
〈実施例１３〉
実施例１３では、積水化学工業株式会社製の常圧プラズマ表面処理装置を用い、照射ヘッドと樹脂成形体の距離を３ｍｍ、照射速度を３ｍ／分で貼り合わせ面を処理された樹脂成形体と、表面にシランカップリング剤を塗布していないガラスを用い、この樹脂成形体とガラス基板の間に、信越化学工業株式会社製のシランカップリング剤（商品名：ＫＢＥ−９０３）を1重量部、超純水を９９重量部を混合した溶液を介してゴムロールによるラミネートにより貼り合せた構成のガラス基板積層体を作製した。【００８４】
作製したガラス基板積層体の剥離接着強さは、JISK685-2で規定されている１８０度剥離接着強さを測定する手法で測定した。樹脂成形体はガラス基板から剥離せずに材料破壊し、強固に接着していた。【００８５】
そして、同じ条件にて作製したガラス基板積層体を、高温高湿（温度６５℃、湿度８５％）の環境下に２０００時間放置後、同様の接着力測定を実施した結果、樹脂成形体はガラス基板から剥離せずに材料破壊し、強固に接着していた。【００８６】
〈比較例１〉
比較例１では、実施例１の樹脂成形体に対してプラズマ処理しない樹脂成形体を用いる以外は、実施例１と同様にしてガラス基板積層体を作製した。【００８７】
作製したガラス基板積層体の剥離接着強さは、JISK685-2で規定されている１８０度剥離接着強さを測定する手法で測定した。このときの接着力は３３．２Ｎ／２５ｍｍであり、樹脂成形体はガラス基板から部分的に剥離した。【００８８】
そして、同じ条件で作製したガラス基板積層体を、高温高湿（温度６５℃、湿度８５％）の環境下に２０００時間放置後、同様の接着力測定を実施した結果、接着力は５．５Ｎ／２５ｍｍと更に弱くなり、樹脂成形体はガラス基板から容易に剥離した。【００８９】
〈比較例２〉
比較例２では、実施例２の樹脂成形体に対してプラズマ処理しない樹脂成形体を用いる以外は、実施例１と同様の接着方法でガラス基板積層体を作製した。【００９０】
作製したガラス基板積層体の剥離接着強さは、JISK685-2で規定されている１８０度剥離接着強さを測定する手法で測定した。このときの接着力は４８．９Ｎ／２５ｍｍであり、樹脂成形体はガラス基板から剥離せずに材料破壊し、強固に接着していた。【００９１】
そして、同じ条件で作製したガラス基板積層体を、高温高湿（温度６５℃、湿度８５％）の環境下に２０００時間放置後、同様の接着力測定を実施した結果、接着力は２．５Ｎ／２５ｍｍと弱くなり、樹脂成形体はガラス基板から容易に剥離した。【００９２】
〈比較例３〉
比較例３では、実施例１のガラス基板に対してシランカップリング処理しない以外は、このガラス基板と実施例１のようなプラズマ処理した樹脂成形体を用い、実施例１と同様の接着方法でガラス基板積層体を作製した。【００９３】
作製したガラス基板積層体の剥離接着強さは、JISK685-2で規定されている１８０度剥離接着強さを測定する手法で測定した。このときの接着力は３８．３Ｎ／２５ｍｍであり、樹脂成形体はガラス基板から剥離せずに材料破壊し、強固に接着していた。【００９４】
そして、同じ条件で作製したガラス基板積層体を、高温高湿（温度６５℃、湿度８５％）の環境下に５００時間放置後、同様の接着力測定を実施した結果、接着力は０．５Ｎ／２５ｍｍと弱くなり、樹脂成形体はガラス基板から容易に剥離した。【００９５】
〈比較例４〉
比較例４では、シランカップリング処理していない実施例１のガラス基板と、プラズマ処理していない実施例１の樹脂成形体を用い、それ以外は、実施例１と同様の接着方法でガラス基板積層体を作製した。【００９６】
比較例４のガラス基板積層体では、ガラス基板と樹脂成形体は接着せず、容易に剥離する結果となった。【００９７】
〈比較例５〉
比較例５では、メタアクリル酸メチル（ＭＭＡ）とゴム成分を含む株式会社クラレ製のコモグラス（商品名：ＨＩ５０）からなる厚み５００μｍのシート状の樹脂成形体を用いる以外は、実施例１と同様の接着方法でガラス基板積層体を作製した。【００９８】
比較例５のガラス基板積層体では、ガラス基板と樹脂成形体は接着せず、容易に剥離する結果となった。
【関連出願の相互参照】
【００９９】
本願は、２０１４年１月６日に日本国特許庁に出願された特願２０１４−０００５８１号に基づく優先権を主張し、その全ての開示は完全に本明細書で参照により組み込まれる。
【符号の説明】
【０１００】
１        集光型太陽光発電装置
２        太陽電池素子
３        太陽電池基板
４        光学素子
５        ガラス基板（ガラス基材）
５ａ      接着面
６        シート状成形体
６ａ      フレネルレンズパターン
６ｂ      接着面
【図１】
2015102093.tif 000004
【図２】
2015102093.tif 000005
【図３Ａ】
2015102093.tif 000006
【図３Ｂ】
2015102093.tif 000007
【国際調査報告】
2015102093.tif 000008
2015102093.tif 000009